СПОСОБ ИЗГОТОВЛЕНИЯ ПОЛИМЕРНОГО БИСЕРА ОДНОРОДНОГО РАЗМЕРА

1. Способ изготовления монодисперсного сшитого полимерного бисера, включающий следующие стадии:
(а) введение капелек, обладающих гармоническим средним размером 50-1500 мкм и включающих по меньшей мере один мономер, по меньшей мере один сшивающий агент и инициатор свободнорадикальной полимеризации, в водную среду через отверстия с получением водной суспензии капелек, обладающей объемной долей капелек 35-64%, где эти капельки не инкапсулированы;
(б) принуждение водной суспензии капелек двигаться вниз по трубе таким образом, что (I) значение отношения гармонического среднего размера капелек к внутреннему диаметру трубы составляет 0,001-0,035; (II) средняя линейная скорость потока составляет 0,5-2,5 фута/с (0,15-0,75 м/с) и (III) температуру поддерживают на уровне по меньшей мере на 20°С ниже температуры, при которой инициатор полимеризации проявляет период полураспада 1 ч; и
(в) полимеризация капелек в реакторе.
2. Способ по п.1, далее включающий функционализацию полимеризованных капелек как ионообменных смол.
3. Способ по п.1, в котором объемная доля капелек составляет 35-60%.
4. Способ по п.1, в котором гармонический средний размер капелек составляет 150-1000 мкм.
5. Способ по п.4, в котором гармонический средний размер капелек составляет 150-500 мкм, значение отношения гармонического среднего размера капелек к диаметру трубы составляет 0,002-0,022, а средняя линейная скорость потока составляет 0,5-1,8 фута/с (0,15-0,54 м/с).
6. Способ по п.5, в котором объемная доля капелек составляет 35-60%.
7. Способ по п.4, в котором гармонический средний размер капелек составляет 450-900 мкм, значение отношения гармонического среднего размера капелек к диаметру трубы составляет 0,008-0,032, а средняя линейная скорость потока составляет 0,9-2,5 фута/с (0,27-0,75 м/с).
8. Способ по п.7, в котором объемная доля капелек составляет 35-60%.
9. Способ по п.1, в котором гармонический средний размер капелек составляет 150-900 мкм, значение отношения гармонического среднего размера капелек к диаметру трубы составляет 0,002-0,032, средняя линейная скорость потока равна 0,5-1,9 фута/с (0,15-0,57 м/с), объемная доля капелек составляет 35-55% и капельки полимеризуют с получением стирольного полимера.
10. Способ по п.9, далее включающий функционализацию полимеризованных капелек как ионообменных смол.